실리카 가 보강 충전제 로서 사용 되 는 경우 , 엘라스토머 ( 들 ) 에 잘 혼합 되 고 상호 작용 을 보장 하 기 위해 커플링 제 , 예 를 들 어 실란 을 통상 추가 한다 . 일반 적 으로 , 첨가 되 는 실란 의 양 은 화합물 중 에 존재 하 는 실리카 충전제 의 중량 을 기준 으로 약 4 내지 20 ％ 의 범위 이 다 . 커플링 제 는 A - T - G 의 화학식 을 가질 수 있 고 , 여기 서 A 는 실리카 충전제 의 표면 ( 예 를 들 어 , 표면 실란 올기 ) 상 의 기 와 물리 적 으로 및 / 또는 화학 적 으로 결합 할 수 있 는 관능기 를 나타내 고 ; T 는 탄화수소기 결합 을 나타내 고 ; G 는 ( 예 를 들 어 , 황 함유 결합 을 통해 ) 엘라스토머 와 결합 할 수 있 는 관능기 를 나타낸다 . 이러 한 커플링 제 는 유기 실란 , 특히 폴리술폰 화 알 콕 시 실란 ( 예 를 들 어 , 미국 특허 제 3 , 873 , 489 호 , 동 제 3 , 978 , 103 호 , 동 제 3 , 997 , 581 호 , 동 제 4 , 002 , 594 호 , 동 제 5 , 580 , 919 호 , 동 제 5 , 583 , 245 호 , 동 제 5 , 663 , 396 호 , 동 제 5 , 684 , 171 호 , 동 제 5 , 684 , 172 호 , 동 제 5 , 696 , 197 호 등 참조 ) 또는 상기 언급 된 G 및 A 관능기 를 갖 는 폴리오 르 가 노실 록산 을 포함 한다 . 가공 조제 의 첨가 는 실란 의 사용량 을 줄이 는 데 사용 될 수 있 고 ; 예 를 들 어 , 가공 조제 로서 사용 된 설탕 의 지방산 에스테르 의 기술 에 대해 미국 특허 제 6 , 525 , 118 호 를 참조 한다 . 가공 조제 로서 유용 한 추가 충전제 는 광물 충전제 , 예 를 들 어 점토 ( 수화 알루미늄 실리케이트 ) , 활석 ( 수화 마그네슘 실리케이트 ) , 및 운모 뿐 만 아니 라 비 광물 충전제 , 예 를 들 어 우레 아 및 나트륨 술 페이트 를 포함 한다 . 바람직 한 운모 는 다른 변인 도 또한 유용 할 수 있 지만 , 원칙 적 으로 알루미나 , 실리카 및 탄산칼륨 ( potash ) 을 함유 한다 . 추가 충전제 는 약 40 phr 이하 , 전형 적 으로 약 20 phr 이하 의 양 으로 사용 될 수 있 다 .